(57)【要約】【課題】チオエーテル、その調製方法、およびこのようなチオエーテルを含む組成物の提供。【解決手段】チオエーテル、このようなチオエーテルを調製する方法、ならびにこのようなチオエーテルを含む、コーティング組成物およびシーラント組成物などの硬化性組成物が開示されている。チオエーテルは、（ａ）α，ωジハロ有機化合物と、（ｂ）金属水硫化物と、（ｃ）金属水酸化物との反応生成物であり得る。さらに他の点において、本発明は、（ａ）α，ωジハロ有機化合物、（ｂ）金属水硫化物、および（ｃ）金属水酸化物を含む反応物質の反応生成物であるチオエーテルを対象とする。【選択図】なし【特許請求の範囲】
【請求項１】
明細書に記載された発明。
【発明の詳細な説明】
【技術分野】
【０００１】
本発明は、チオエーテル、このようなチオエーテルを調製する方法、ならびにこのようなチオエーテルを含む、コーティング組成物およびシーラント組成物などの硬化性組成物を対象とする。
【背景技術】
【０００２】
末端にチオールを有する硫黄含有化合物が、主に架橋時におけるその耐燃料性のため、航空宇宙用シーラント組成物など、様々な用途での使用によく適していることは公知である。航空宇宙用シーラント組成物の他の望ましい特性としては、とりわけ低温可撓性、短い硬化時間（所定の強度に到達するのに要する時間）、および耐高温性が挙げられる。これらの特性の少なくとも一部を示し、末端にチオールを有する硫黄含有化合物を含むシーラント組成物については、例えば特許文献１〜１０に記載されている。
【０００３】
特許文献１１に開示されているようなポリチオエーテルなど、室温および常圧で液体であり、優れた低温可撓性および耐燃料性を有するポリチオエーテルは、例えば航空宇宙用シーラント用途で望ましい場合が多い。残念なことには、このようなポリチオエーテルは、原材料、特にこのようなポリチオエーテルを誘導するある種のポリチオールのコストにより、製造するのが比較的高価となり得る。その結果、従来技術に記載されているものに比べて耐燃料性や耐高温性など、許容することができ、ときに驚くほど優れた特性を示すが、ポリチオールを使用することなく生成することができ、したがってある種のポリチオールから誘導されたポリチオエーテルに比べて低減されたコストで生成することができる新規チオエーテルを提供することが、望ましい。
【先行技術文献】
【特許文献】
【０００４】
【特許文献１】米国特許第２，４６６，９６３号明細書
【特許文献２】米国特許第４，３６６，３０７号明細書
【特許文献３】米国特許第４，６０９，７６２号明細書
【特許文献４】米国特許第５，２２５，４７２号明細書
【特許文献５】米国特許第５，９１２，３１９号明細書
【特許文献６】米国特許第５，９５９，０７１号明細書
【特許文献７】米国特許第６，１７２，１７９号明細書
【特許文献８】米国特許第６，２３２，４０１号明細書
【特許文献９】米国特許第６，３７２，８４９号明細書
【特許文献１０】米国特許第６，５０９，４１８号明細書
【特許文献１１】米国特許第６，１７２，１７９号明細書
【発明の概要】
【発明が解決しようとする課題】
【０００５】
以上の事項に鑑み、本発明は開発された。
【課題を解決するための手段】
【０００６】
いくつかの点において、本発明はチオエーテルを対象とする。本発明のこれらのチオエーテルは、構造（Ｉ）：
【０００７】
【化１】
2015004076.tif 000002
を含み、式中、
（ａ）Ｒはそれぞれ、同じでも異なってもよく、Ｃ２〜６ｎ−アルキレン基など、Ｃ２〜１０ｎ−アルキレン基；例えば、メチル基もしくはエチル基などのアルキル基とすることができる１つもしくは複数のペンダント基を有するＣ２〜６分枝状もしくはＣ３〜６分枝状アルキレン基など、Ｃ２〜１０分枝状アルキレン基；Ｃ６〜８シクロアルキレン基；Ｃ６〜１０アルキルシクロアルキレン基など、Ｃ６〜１４アルキルシクロアルキレン；またはＣ８〜１０アルキルアリーレン基を表し、
（ｂ）Ｒ１はそれぞれ、同じでも異なってもよく、Ｃ１〜６ｎ−アルキレン基などのＣ１〜１０ｎ−アルキレン基；例えば、メチル基もしくはエチル基などのアルキル基とすることができる１つもしくは複数のペンダント基を有するＣ２〜６もしくはＣ３〜６分枝状アルキレン基などのＣ２〜１０分枝状アルキレン基；Ｃ６〜８シクロアルキレン基；Ｃ６〜１０アルキルシクロアルキレン基などのＣ６〜１４アルキルシクロアルキレン；またはＣ８〜１０アルキルアリーレン基を表し、
（ｃ）Ｒ２はそれぞれ、同じでも異なってもよく、Ｃ２〜６ｎ−アルキレン基など、Ｃ２〜１０ｎ−アルキレン基；例えば、メチル基もしくはエチル基などのアルキル基とすることができる１つもしくは複数のペンダント基を有するＣ２〜６分枝状もしくはＣ３〜６分枝状アルキレン基など、Ｃ２〜１０分枝状アルキレン基；Ｃ６〜８シクロアルキレン基；Ｃ６〜１０アルキルシクロアルキレン基など、Ｃ６〜１４アルキルシクロアルキレン；またはＣ８〜１０アルキルアリーレン基を表し、
（ｄ）Ｘはそれぞれ、同じでも異なってもよく、Ｏ、Ｓ、またはＮ−Ｒ１を表し、Ｒ１は上記の通りであり、
（ｅ）ｐは１から５の値であり、
（ｆ）ｑは０から５の値であり、
（ｇ）ｎは、少なくとも２など、少なくとも１の値であり、場合によっては２から６０、３から６０、または２５から３５の値であり、
（ｈ）ＲとＲ１は少なくとも１つ、場合によってはそれぞれ、互いに異なる。
【０００８】
他の点において、本発明は、チオエーテルを対象とし、チオエーテルは、構造（Ｉ）：を含み、式中、
（ａ）Ｒは、Ｃ２ｎ−アルキレン基を表し、
（ｂ）Ｒ１は、Ｃ１ｎ−アルキレン基を表し、
（ｃ）Ｒ２は、Ｃ２ｎ−アルキレン基を表し、
（ｄ）ＸはＯを表し、
（ｅ）ｐは１の値であり、
（ｆ）ｑは１の値であり、
（ｇ）ｎは、少なくとも２など、少なくとも１の値であり、場合によっては２から６０、３から６０、または２５から３５の値である。
【０００９】
さらに他の点において、本発明は、（ａ）α，ωジハロ有機化合物、（ｂ）金属水硫化物、および（ｃ）金属水酸化物を含む反応物質の反応生成物であるチオエーテルを対象とする。
【００１０】
さらに他の点において、本発明は、このようなチオエーテルを含むコーティング組成物およびシーラント組成物など、硬化性組成物を対象とする。
【００１１】
本発明は、とりわけこのようなチオエーテルを生成する方法も対象とする。
本発明はまた、以下を提供する。
（項目１）
次式（Ｉ）を有する構造を含むチオエーテル：
【化１１】
2015004076.tif 000003
［式中、
（ａ）Ｒはそれぞれ、同じでも異なってもよく、Ｃ２〜１０ｎ−アルキレン基；Ｃ２〜１０分枝状アルキレン基；Ｃ６〜８シクロアルキレン基；Ｃ６〜１４アルキルシクロアルキレン；またはＣ８〜１０アルキルアリーレン基を表し、
（ｂ）Ｒ１はそれぞれ、同じでも異なってもよく、Ｃ１〜１０ｎ−アルキレン基；Ｃ２〜１０分枝状アルキレン基；Ｃ６〜８シクロアルキレン基；Ｃ６〜１４アルキルシクロアルキレン；またはＣ８〜１０アルキルアリーレン基を表し、
（ｃ）Ｒ２はそれぞれ、同じでも異なってもよく、Ｃ２〜１０ｎ−アルキレン基；Ｃ２〜１０分枝状アルキレン基；Ｃ６〜８シクロアルキレン基；Ｃ６〜１４アルキルシクロアルキレン；またはＣ８〜１０アルキルアリーレン基を表し、
（ｄ）Ｘはそれぞれ、同じでも異なってもよく、Ｏ、Ｓ、またはＮ−Ｒ１を表し、
（ｅ）ｐは１から５の値であり、
（ｆ）ｑは０から５の値であり、
（ｇ）ｎは少なくとも１の値であり、
（ｈ）ＲとＲ１は互いに異なる］。
（項目２）
（ａ）Ｒがそれぞれ、同じでも異なってもよく、Ｃ２〜１０ｎ−アルキレン基を表し、
（ｂ）Ｒ１がそれぞれ、同じでも異なってもよく、Ｃ１〜１０ｎ−アルキレン基を表し、
（ｃ）Ｒ２がそれぞれ、同じでも異なってもよく、Ｃ２〜１０ｎ−アルキレン基を表し、
（ｄ）Ｘがそれぞれ、Ｏを表す、
項目１に記載のチオエーテル。
（項目３）
ｎが、少なくとも２の値である、項目１に記載のチオエーテル。
（項目４）
ｎが、６０以下の値である、項目３に記載のチオエーテル。
（項目５）
ｎが、２５から３５の値である、項目４に記載のチオエーテル。
（項目６）
少なくとも１つのＸがＯを表す、項目１に記載のチオエーテル。
（項目７）
次式を有する構造を含む、項目１に記載のチオエーテル：
Ａ−（−Ｒ３）２
［式中、
（ａ）Ａは、項目１に記載の式（Ｉ）を有する構造を表し、
（ｂ）Ｒ３はそれぞれ、同じでも異なってもよく、−ＳＨ、−ＯＨ、アルキル、アルキレン、−ＮＣＯ、
【化１２】
2015004076.tif 000004
または加水分解性官能基を含む］。
（項目８）
前記チオエーテルが、下記の構造：
【化１３】
2015004076.tif 000005
を含む、項目１に記載のチオエーテル。
（項目９）
（ａ）Ｒがそれぞれ、同じでも異なってもよく、Ｃ２〜１０ｎ−アルキレン基を表し、
（ｂ）Ｒ１がそれぞれ、同じでも異なってもよく、Ｃ１〜１０ｎ−アルキレン基を表し、
（ｃ）Ｒ２がそれぞれ、同じでも異なってもよく、Ｃ２〜１０ｎ−アルキレン基を表し、
（ｄ）Ｘがそれぞれ、Ｏを表す、
項目８に記載のチオエーテル。
（項目１０）
前記チオエーテルが、次式を有する、項目１に記載のチオエーテル：
Ｂ−（Ａ−Ｒ３）ｚ
［式中、
（ａ）Ｂは、多官能化剤のｚ価残基を表し、
（ｂ）Ａは、項目１に記載の式（Ｉ）を有する構造を表し、
（ｃ）Ｒ３はそれぞれ、同じでも異なってもよく、−ＳＨ；−ＯＨ、アルキル、アルキレン、−ＮＣＯ、    
【化１４】
2015004076.tif 000006
または加水分解性官能基を含み、
（ｄ）ｚは３から６の整数である］。
（項目１１）
ｚが３である、項目１０に記載のチオエーテル。
（項目１２）
下記の構造（Ｉ）を含むチオエーテル：
【化１５】
2015004076.tif 000007
［式中、
（ａ）Ｒは、Ｃ２ｎ−アルキレン基を表し、
（ｂ）Ｒ１は、Ｃ１ｎ−アルキレン基を表し、
（ｃ）Ｒ２は、Ｃ２ｎ−アルキレン基を表し、
（ｄ）ＸはＯを表し、
（ｅ）ｐは１の値であり、
（ｆ）ｑは１の値であり、
（ｇ）ｎは、少なくとも１の値である］。
（項目１３）
ｎが、少なくとも２の値である、項目１２に記載のチオエーテル。
（項目１４）
ｎが、６０以下の値である、項目１３に記載のチオエーテル。
（項目１５）
ｎが、２５から３５の値である、項目１４に記載のチオエーテル。
（項目１６）
次式を有する構造を含む、項目１２に記載のチオエーテル：
Ａ−（−Ｒ３）２
［式中、
（ａ）Ａは、項目１２に記載の式（Ｉ）を有する構造を表し、
（ｂ）Ｒ３はそれぞれ、同じでも異なってもよく、−ＳＨ、−ＯＨ、アルキル、アルキレン、−ＮＣＯ、
【化１６】
2015004076.tif 000008
または加水分解性官能基を含む］。
（項目１７）
下記の構造を含む、項目１２に記載のチオエーテル：
【化１７】
2015004076.tif 000009
。
（項目１８）
次式を有する、項目１に記載のチオエーテル：
Ｂ−（Ａ−Ｒ３）ｚ
［式中、
（ａ）Ｂは、多官能化剤のｚ価残基を表し、
（ｂ）Ａは、項目１２に記載の式（Ｉ）を有する構造を表し、
（ｃ）Ｒ３はそれぞれ、同じでも異なってもよく、−ＳＨ；−ＯＨ、アルキル、アルキレン、−ＮＣＯ、
【化１８】
2015004076.tif 000010
または加水分解性官能基を含み、
（ｄ）ｚは３から６の整数である］。
（項目１９）
ｚが３である、項目１８に記載のチオエーテル。
（項目２０）
反応物質の反応生成物であるチオエーテルであって、該反応物質は、
（ａ）α，ωジハロ有機化合物と、
（ｂ）金属水硫化物と、
（ｃ）金属水酸化物と
を含むチオエーテル。
（項目２１）
前記反応物質が、
（ｄ）多官能化剤
をさらに含む、項目２０に記載のチオエーテル。
（項目２２）
前記反応物質がポリチオールを実質的に含まない、項目２０に記載のチオエーテル。
（項目２３）
前記α，ωジハロ有機化合物が化学式Ｘ−Ｒ−Ｙを有し、式中、ＸおよびＹはハロゲンであり、Ｒはアルコキシ基を含む有機基である、項目２０に記載のチオエーテル。
（項目２４）
前記アルコキシ基が、
−ＣＨ２−ＣＨ２−Ｏ−ＣＨ２−Ｏ−ＣＨ２−ＣＨ２−、および／または−ＣＨ２−ＣＨ２−Ｏ−ＣＨ２−ＣＨ２−Ｏ−ＣＨ２−ＣＨ２−
を含む、項目２３に記載のチオエーテル。
（項目２５）
項目１に記載のチオエーテルを含む組成物。
（項目２６）
硬化剤および充填剤をさらに含むシーラント組成物である、項目２５に記載の組成物。
（項目２７）
項目１２に記載のチオエーテルを含む組成物。
（項目２８）
硬化剤および充填剤をさらに含むシーラント組成物である、項目２７に記載の組成物。
（項目２９）
項目１に記載のチオエーテルを含むコーティングで少なくとも部分被覆された表面、または項目１に記載のチオエーテルを含むシーラント組成物で少なくとも部分封止された開口部を備えた航空宇宙機。
（項目３０）
項目１２に記載のチオエーテルを含むコーティングで少なくとも部分被覆された表面、または項目１２に記載のチオエーテルを含むシーラント組成物で少なくとも部分封止された開口部を備えた航空宇宙機。
（項目３１）
チオエーテルを作製する方法であって、
（ａ）α，ωジハロ有機化合物と、
（ｂ）金属水硫化物と、
（ｃ）金属水酸化物と
を含む反応物質を相間移動触媒の存在下で反応させるステップを含む方法。
（項目３２）
前記反応物質が、
（ｄ）多官能化剤
をさらに含む、項目３１に記載の方法。
（項目３３）
前記反応物質が、ポリチオールを実質的に含まない、項目３１に記載の方法。
（項目３４）
前記α，ωジハロ有機化合物が化学式Ｘ−Ｒ−Ｙを有し、式中、ＸおよびＹはハロゲンであり、Ｒはアルコキシ基を含む有機基である、項目３１に記載の方法。
（項目３５）
前記アルコキシ基が、
−ＣＨ２−ＣＨ２−Ｏ−ＣＨ２−Ｏ−ＣＨ２−ＣＨ２−、および／または
−ＣＨ２−ＣＨ２−Ｏ−ＣＨ２−ＣＨ２−Ｏ−ＣＨ２−ＣＨ２−
を含む、項目３４に記載の方法。
【発明を実施するための形態】
【００１２】
以下の詳細な説明では、本発明は、別段の指定が明示されている場合を除いて、様々な代替の変形形態および工程順序をとり得ることを理解されたい。さらに、操作例または別段の指示のある場合を除いて、本明細書および特許請求の範囲で使用される、例えば材料の量を表す数はすべて、いかなる場合でも「約」という用語で修飾されていると理解されるべきである。したがって、別段の指示のない限り、以下の明細書および添付の特許請求の範囲で記載の数値パラメータは、本発明によって得られる所望の特性に応じて変わり得る近似値である。少なくとも、そして特許請求の範囲への均等論の適用を限定しようとするものではなく、各数値パラメータは、報告された有効桁数を考慮に入れ、一般的な丸め技法を適用することによって少なくとも解釈されるべきである。
【００１３】
本発明の広い範囲を示す数値範囲およびパラメータが近似値であるにもかかわらず、具体例に記載されている数値はできる限り正確に報告されている。しかし、いずれの数値も、それぞれの試験測定で見られる標準偏差に必ず起因する一定の誤差を本来含んでいる。
【００１４】
また、本明細書に記載された数値範囲はいずれも、その中に含まれる部分的範囲をすべて含むよう意図されていると理解されたい。例えば、「１〜１０」という範囲は、記載された最小値である１と記載された最大値である１０との間の（およびそれらを含む）部分的範囲、すなわち最小値１以上および最大値１０以下の部分的範囲をすべて含むよう意図されている。
【００１５】
記載したように、本発明のいくつかの実施形態は、チオエーテルを対象とする。本明細書では、「チオエーテル」という用語は、少なくとも１つ、しばしば少なくとも２つのチオエーテル結合、すなわち「−ＣＨ２−Ｓ−ＣＨ２−」結合を含む化合物を指す。いくつかの実施形態において、このような化合物はポリマーである。本明細書では、「ポリマー」は、オリゴマー、およびホモポリマーとコポリマーの両方を指す。分子量は、別段の記載のない限り、本明細書で使用される場合、ポリマー材料の数平均分子量であり、「Ｍｎ」で表され、当技術分野で認識されている方式でポリスチレン標準物質を用いたゲルパーミエーションクロマトグラフィーで得られる。
【００１６】
本発明のいくつかの実施形態は、前述の式（Ｉ）を有する構造を含むチオエーテルを対象とする。さらに詳細には、いくつかの実施形態において、式（Ｉ）に関して：（ａ）Ｒはそれぞれ、同じでも異なってもよく、Ｃ２〜６ｎ−アルキレン基など、Ｃ２〜１０ｎ−アルキレン基を表し、（ｂ）Ｒ１はそれぞれ、同じでも異なってもよく、Ｃ１〜６ｎ−アルキレン基など、Ｃ１〜１０ｎ−アルキレン基を表し、（ｃ）Ｒ２はそれぞれ、同じでも異なってもよく、Ｃ２〜６ｎ−アルキレン基など、Ｃ２〜１０ｎ−アルキレン基を表し、（ｄ）Ｘはそれぞれ、Ｏを表し、（ｅ）ｐは１から５の値であり、（ｆ）ｑは０から５の値であり、（ｇ）ｎは、２から６０、３から６０など、少なくとも１、しばしば少なくとも２の値であり、または場合によっては２５から３５の値であり、（ｈ）ＲとＲ１は互いに異なる。さらに、いくつかの実施形態において、式（Ｉ）に関して：（ａ）Ｒは、Ｃ２ｎ−アルキレン基を表し、（ｂ）Ｒ１は、Ｃ１ｎ−アルキレン基を表し、（ｃ）Ｒ２は、Ｃ２ｎ−アルキレン基を表し、（ｄ）ＸはＯを表し、（ｅ）ｐは１の値であり、（ｆ）ｑは１の値であり、（ｇ）ｎは、２から６０、３から６０など、少なくとも１、しばしば少なくとも２の値であり、または場合によっては２５から３５の値である。
【００１７】
いくつかの実施形態において、本発明のチオエーテルは、式（ＩＩ）による構造：
Ａ−（−Ｒ３）２      （ＩＩ）
を有し、式中、（ａ）Ａは、式（Ｉ）を有する構造を表し、（ｂ）Ｒ３はそれぞれ、同じでも異なってもよく、−ＳＨ；−ＯＨ、Ｃ１〜１０ｎ−アルキル基など、アルキル、Ｃ１〜１０ｎ−アルキレン基など、アルキレン、−ＮＣＯ、
【００１８】
【化２】
2015004076.tif 000011
またはシラン基、すなわち
【００１９】
【化３】
2015004076.tif 000012
（式中、ＲおよびＲ１はそれぞれ独立に、有機基を表し、ｘは１、２、または３である）など、加水分解性官能基を含む。
【００２０】
Ｒ３が−ＳＨであるチオエーテルは、「未キャッピング」であり、すなわち未反応のチオール末端基を含む。本発明によるチオエーテルは、「キャッピングされた」チオエーテル、すなわち未反応チオール基以外の末端基を含むチオエーテルも含む。これらの末端基は、例えば上記の基：（ｉ）例えば、（ａ）本発明の未キャッピングのチオエーテルを、塩基の存在下でエチレンオキシド、プロピレンオキシドなど、モノオキシドと反応させることによって、または（ｂ）本発明の未キャッピングのチオエーテルを、ラジカル開始剤の存在下で例えばアリルアルコールなど、オレフィン系アルコール、もしくは例えばエチレングリコールモノビニルエーテル、プロピレングリコールモノビニルエーテルなどの、ジオールのモノビニルエーテルと反応させることによって得ることができるものなどの、−ＯＨ；（ｉｉ）本発明の未キャッピングのチオエーテルをアルキレンと反応させることによって得ることができるものなどの、アルキル；（ｉｉｉ）本発明の未キャッピングのチオエーテルをジオレフィンと反応させることによって得ることができるものなどの、アルキレン；（ｉｖ）本発明の未キャッピングのチオエーテルをポリイソシアネートと反応させることによって得ることができるものなどの、−ＮＣＯ；（ｖ）本発明の未キャッピングのチオエーテルをグリシジルオレフィンと反応させることによって得ることができるものなど、
【００２１】
【化４】
2015004076.tif 000013
あるいは（ｖｉ）本発明の未キャッピングのチオエーテルをオレフィン系アルコキシシランと反応させることによって得ることができるものなど、加水分解性官能基などのいずれかであり得る。
【００２２】
したがって、いくつかの実施形態において、本発明のチオエーテルは、下記の構造（ＩＩＩ）：
【００２３】
【化５】
2015004076.tif 000014
を含む未キャッピングのチオエーテルである。
【００２４】
本発明のいくつかの実施形態は、式（ＩＩＩ）を有する構造を含むチオエーテルを対象とし、式中、（ａ）Ｒはそれぞれ、同じでも異なってもよく、Ｃ２〜６ｎ−アルキレン基など、Ｃ２〜１０ｎ−アルキレン基を表し、（ｂ）Ｒ１はそれぞれ、同じでも異なってもよく、Ｃ１〜６ｎ−アルキレン基など、Ｃ１〜１０ｎ−アルキレン基を表し、（ｃ）Ｒ２はそれぞれ、同じでも異なってもよく、Ｃ２〜６ｎ−アルキレン基など、Ｃ２〜１０ｎ−アルキレン基を表し、（ｄ）Ｘはそれぞれ、Ｏを表し、（ｅ）ｐは１から５の値であり、（ｆ）ｑは０から５の値であり、（ｇ）ｎは、少なくとも１、場合によっては２から６０、３から６０、または２５から３５など、少なくとも２の値であり、（ｈ）ＲとＲ１は互いに異なる。さらに、いくつかの実施形態において、式（ＩＩＩ）に関して：（ａ）Ｒは、Ｃ２ｎ−アルキレン基を表し、（ｂ）Ｒ１は、Ｃ１ｎ−アルキレン基を表し、（ｃ）Ｒ２は、Ｃ２ｎ−アルキレン基を表し、（ｄ）ＸはＯを表し、（ｅ）ｐは１の値であり、（ｆ）ｑは１の値であり、（ｇ）ｎは、少なくとも１、場合によっては２から６０、３から６０、または２５から３５など、少なくとも２の値である。
【００２５】
いくつかの実施形態において、本発明のチオエーテルは、次式（ＩＶ）：
Ｂ−（Ａ−Ｒ３）ｚ      （ＩＶ）
を有し、式中、（ａ）Ｂは、多官能化剤のｚ価残基を表し、（ｂ）Ａは、式（Ｉ）を有する構造を表し、（ｃ）Ｒ３はそれぞれ、同じでも異なってもよく、−ＳＨ；−ＯＨ、Ｃ１〜１０ｎ−アルキル基など、アルキル、Ｃ１〜１０ｎ−アルキレン基など、アルキレン、−ＮＣＯ、
【００２６】
【化６】
2015004076.tif 000015
またはシラン基、すなわち
【００２７】
【化７】
2015004076.tif 000016
（式中、ＲおよびＲ１はそれぞれ独立に、有機基を表し、ｘは１、２、または３である）など、加水分解性官能基を含み、（ｄ）ｚは３から６の整数である。
【００２８】
すなわち、多官能化実施形態は、適切な多官能化剤の残基に結合している式（Ｉ）の構造を３つ以上含む。いくつかの実施形態において、ｚは３であり、したがって多官能化剤は三官能化剤である。他の実施形態において、チオエーテルの平均官能基数は、約２．０５と約３．００の間である。
【００２９】
いくつかの実施形態において、（ｉ）「ｘ」モルのα，ωジハロ有機化合物など、α，ωジハロ有機化合物、（ｉｉ）≧２ｘモルの金属水硫化物など、金属水硫化物、（ｉｉｉ）≧２ｘモルの金属水酸化物など、金属水酸化物、および（ｉｖ）所望量の多官能化剤を含み、または場合によってはそれらから実質的になり、またはさらに他の場合にはそれらからなる反応物質から、本発明のチオエーテルは形成される。いくつかの実施形態において、いずれのポリチオールも実質的に含まず、または場合によっては完全に含まない反応物質から、本発明のチオエーテルは形成される。本明細書では、「実質的に含まない」という用語は、議論されている物質が存在するにしても、不可避不純物として存在することを意味する。言い換えれば、その物質は、チオエーテルの特性またはチオエーテルが使用されている組成物の特性に影響を及ぼさない。本明細書では、「完全に含まない」という用語は、議論されている物質が全く存在しないことを意味する。いくつかの実施形態において、前述の反応物質を相間移動触媒の存在下で反応させることによって、本発明のチオエーテルは生成される。
【００３０】
適切なα，ωジハロ有機化合物は化学式Ｘ−Ｒ−Ｙを有し、式中、ＸおよびＹはハロゲンであり、Ｒは有機基である。ＸおよびＹは、異なるハロゲン原子でも、同じハロゲン原子でもよい。「α，ω」は、ハロゲン原子が有機基の両端に結合していると考えられることを意味する。適切なハロゲンとしては、例えば塩素、臭素、およびヨウ素が挙げられる。適切な有機基としては、例えば３個以上の炭素原子を有するアルキル基、アリール基、アルキルアリール基、アルコキシ基、およびアリールアルコキシ基が挙げられる。いくつかの実施形態において、有機基はアルコキシ基を含み、その具体例は化学式（Ｖ）および（ＶＩ）で示すことができる。
−ＣＨ２−ＣＨ２−Ｏ−ＣＨ２−Ｏ−ＣＨ２−ＣＨ２−      （Ｖ）
−ＣＨ２−ＣＨ２−Ｏ−ＣＨ２−ＣＨ２−Ｏ−ＣＨ２−ＣＨ２−      （ＶＩ）
いくつかの実施形態において、有機基は、硫黄原子を含んでもよく、その具体例は化学式（ＶＩＩ）および（ＶＩＩＩ）で示すことができる。
−ＣＨ２−ＣＨ２−Ｓ−ＣＨ２−ＣＨ２−      （ＶＩＩ）
−ＣＨ２−ＣＨ２−Ｓ−ＣＨ２−ＣＨ（ＣＨ３）−      （ＶＩＩＩ）
本発明での使用に適したα，ωジハロ有機化合物の一具体例は、ビス（２−クロロエチル）ホルマールである。
【００３１】
適切な金属水硫化物は、式Ｍ−ＳＨを有し、式中、Ｍは金属である。適切な金属水硫化物の具体例としては、例えば水硫化ナトリウム、水硫化カリウム、水硫化リチウム、水硫化ルビジウム、水硫化セシウム、および前述の２つ以上の混合物が挙げられる。これらの金属水硫化物は、例えば水和物、水性混合物、または無水物として使用することができる。
【００３２】
適切な金属水酸化物は、式Ｍ−（ＯＨ）ｘを有し、式中、Ｍは金属であり、ｘは１、２、または３である。適切な金属水酸化物の具体例としては、例えば水酸化リチウム、水酸化ナトリウム、水酸化カリウム、水酸化カルシウム、水酸化バリウム、および前述の２つ以上の混合物が挙げられる。これらの金属水酸化物は、例えば水和物、水性混合物、または無水物として使用することができる。
【００３３】
適切な相間移動触媒（ＰＴＣ）としては、例えば第四級アンモニウム塩、ホスホニウム塩、およびクラウンエーテルが挙げられる。相間移動触媒作用のさらに詳細な説明およびＰＴＣとして適した化合物の説明は、Ｅ．  Ｖ．  Ｄｅｈｍｌｏｗ、「Ｃａｔａｌｙｓｉｓ，  Ｐｈａｓｅ  Ｔｒａｎｓｆｅｒ」、Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第４版、５巻、Ｗｉｌｅｙ  （１９９６年）で見ることができる。ＰＴＣの別の例は、Ｔ．ＴｏｚａｗａらのＪＰ０４０４６９３１で見ることができる。本発明のいくつかの実施形態において、相間移動触媒は、テトラブチルアンモニウムブロミド、１８−クラウン−６、テトラフェニルホスホニウムハリド、および／またはメチルトリブチルアンモニウムクロリドを含む。いくつかの実施形態において、ＰＴＣの適量は、α，ωジハロ有機化合物（複数可）のモルに対して、０．０５から２．０モル％など０．０１から１０モル％である。
【００３４】
記載したように、望むなら、多官能化剤を使用して、本発明のいくつかのチオエーテルを調製することもできる。これらの実施形態において、適切な多官能化剤としては、例えばトリハロアルキル化合物など、トリハロ有機化合物、例えばトリハロプロパンが挙げられる。適切なハロゲンとしては、この場合も、例えば塩素、臭素、およびヨウ素が挙げられる。いくつかの実施形態において、多官能化剤は、１，２，３−トリクロロプロパン、１，１，１−トリス（クロロメチル）プロパン、１，１，１−トリス（クロロメチル）エタン、および／または１，３，５−トリス（クロロメチル）ベンゼンを含む。いくつかの実施形態において、トリハロ有機化合物（複数可）の適量は、α，ωジハロ有機化合物（複数可）１００モル当たりトリハロ有機化合物（複数可）１から５モル、または場合によってはα，ωジハロ有機化合物１００モル当たりトリハロ有機化合物（複数可）３モルなど、α，ωジハロ有機化合物（複数可）１００モル当たりトリハロ有機化合物０から１０モルである。トリハロ有機化合物（複数可）を使用する場合は、しばしばα，ωジハロ有機化合物（複数可）と混合し、その結果、混合されたハロ化合物を一緒に反応混合物に添加する。
【００３５】
いくつかの実施形態において、上述するチオエーテルは室温で液体である。さらに、いくつかの実施形態において、前述のチオエーテルの粘度は、Ｂｒｏｏｋｆｉｅｌｄ  ＣＡＰ  ２０００粘度計を使用して、ＡＳＴＭ  Ｄ−２８４９、セクション７９〜９０に従って決定して、固形分１００％で、温度約２５℃および圧力約７６０ｍｍＨｇにおいて、４０〜５００ポアズなど、１５００ポアズ以下である。前述の範囲内の端点はいずれも使用することができる。
【００３６】
記載したように、いくつかの実施形態において、上述するチオエーテルは、１モル当たり１，０００から８，０００グラムなど、１モル当たり３００から１０，０００グラムの数平均分子量を有し、分子量は、ポリスチレン標準物質を用いたゲルパーミエーションクロマトグラフィーで決定する。前述の範囲内の端点はいずれも使用することができる。
【００３７】
いくつかの実施形態において、本発明のチオエーテルのＴｇは、−６０℃以下など、−５５℃以下である。
【００３８】
本明細書の実施例によって、本発明のチオエーテルの実施形態を作製するのに適切な方法をさらに示す。
【００３９】
記載したように、本発明のいくつかの実施形態は、前述のチオエーテルを含むシーラント組成物、コーティング組成物、および／または電気ポッティング組成物など、組成物を対象とする。本明細書では、「シーラント組成物」という用語は、水分や温度などの大気条件に耐性を有し、水、燃料、ならびに他の液体および気体などの材料の透過を少なくとも部分的に阻止する能力を有する皮膜を生成することができる組成物を指す。いくつかの実施形態において、本発明のシーラント組成物は、例えば航空宇宙用シーラントおよび燃料タンク用ライニングとして有用である。いくつかの実施形態において、組成物は、上述されたチオエーテル；硬化剤；および充填剤を含む。
【００４０】
いくつかの実施形態において、本発明の組成物は、以前に記載されたチオエーテルに加えて、１つまたは複数の追加の硫黄含有ポリマーを含む。本明細書では、「硫黄含有ポリマー」という用語は、ポリマーチオール、ポリチオール、チオエーテル、ポリチオエーテル、およびポリスルフィドに限定されるものではないが、これらを含めて、少なくとも１個の硫黄原子を有する任意のポリマーを指す。本明細書では、「チオール」は、チオール基またはメルカプタン基、すなわち「ＳＨ」基を、単独の官能基として、または例えばチオグリセロールの場合と同様にヒドロキシル基など、他の官能基と組み合わせて含む化合物を指す。「ポリチオール」は、ジチオールまたはより高次官能性チオールなど、１つを上回るＳＨ基を有するような化合物を指す。このような基は、典型的には他の官能基と反応する活性水素を有するような末端基および／またはペンダント基である。本明細書では、「ポリスルフィド」という用語は、硫黄−硫黄結合（−Ｓ−Ｓ−）を含む任意の化合物を指す。「ポリチオール」は、末端基および／またはペンダント基の硫黄（−ＳＨ）と非反応性の硫黄原子（−Ｓ−もしくは（−Ｓ−Ｓ−））との両方を含むことができる。したがって、「ポリチオール」という用語は、一般に「ポリチオエーテル」および「ポリスルフィド」も包含する。適切な硫黄含有ポリマーとしては、例えば参照により本明細書に組み込まれる米国特許第６，１７２，１７９号、同第６，５０９，４１８号、および同第７，００９，０３２号に開示されているものが挙げられる。本発明に従って使用される硫黄含有ポリマーはいずれも、ヒドロキシル官能基およびエポキシ官能基に限定されるものではないが、これらを含めて、追加の官能基をさらに含んでもよい。
【００４１】
いくつかの実施形態において、本発明のチオエーテルは、本発明の組成物中に、組成物中の非揮発性成分の全重量に対して少なくとも４０重量パーセント、または場合によっては少なくとも４５重量パーセントなど、少なくとも３０重量パーセントの量で存在する。いくつかの実施形態において、本発明のチオエーテルは、本発明の組成物中に、組成物のすべての非揮発性成分の重量に対して８０重量パーセント以下、または場合によっては７５重量パーセント以下など、９０重量パーセント以下の量で存在する。
【００４２】
記載したように、本発明の硬化性組成物のいくつかの実施形態は、硬化剤も含む。本発明のいくつかの組成物において有用である硬化剤としては、エポキシ樹脂、例えばヒダントインジエポキシド、ビスフェノールＡのジグリシジルエーテル、ビスフェノール−Ｆのジグリシジルエーテル、ノボラック型エポキシド、ならびにエポキシ化不飽和およびフェノール樹脂のいずれかが挙げられる。他の有用な硬化剤としては、市販ポリオールのアクリル酸エステルおよびメタクリル酸エステル、不飽和の合成または天然樹脂化合物、トリアリルシアヌレート、ならびに本発明の化合物のオレフィン基を末端に有する誘導体など、不飽和化合物が挙げられる。
【００４３】
イソシアネート官能性化合物も、本発明の組成物において有用な硬化剤であり得る。適切なイソシアネート官能性化合物としては、ポリマーポリイソシアネートが挙げられるが、これらに限定されるものではなく、ポリマーポリイソシアネートは限定されるものではないが、例えばウレタン結合（−ＮＨ−Ｃ（Ｏ）−Ｏ−）、チオウレタン結合（−ＮＨ−Ｃ（Ｏ）−Ｓ−）、チオカルバメート結合（−ＮＨ−Ｃ（Ｓ）−Ｏ−）、ジチオウレタン結合（−ＮＨ−Ｃ（Ｓ）−Ｓ−）、およびそれらの組合せから選択される主鎖結合を有するポリイソシアネートなどが挙げられる。
【００４４】
このようなポリマーポリイソシアネートの分子量は様々であり得る。いくつかの実施形態において、それぞれの数平均分子量（Ｍｎ）は、少なくとも１００グラム／モル、もしくは少なくとも１５０グラム／モル、または１５，０００グラム／モル未満、もしくは５０００グラム／モル未満であり得る。本明細書に記載されている数平均分子量の値は、ポリスチレン標準物質を用いたゲルパーミエーションクロマトグラフィー（ＧＰＣ）で決定することができる。
【００４５】
適切なポリイソシアネートは限定されるものではないが、例えば非ポリマーの脂肪族ポリイソシアネート、イソシアナト基の１つまたは複数が脂環式環に直接結合している脂環式ポリイソシアネート、イソシアナト基の１つまたは複数が脂環式環に直接結合していない脂環式ポリイソシアネート、イソシアナト基の１つまたは複数が芳香族環に直接結合している芳香族ポリイソシアネート、およびイソシアナト基の１つまたは複数が芳香族環に直接結合していない芳香族ポリイソシアネートなども挙げられる。
【００４６】
いくつかの実施形態において、ポリイソシアネートとしては、脂肪族または脂環式ジイソシアネート、芳香族ジイソシアネート、それらの環式ダイマーおよび環式トリマー、ならびにそれらの混合物が挙げられるが、これらに限定されるものではない。適切なポリイソシアネートは限定されるものではないが、例えばＢａｙｅｒから市販されているＤｅｓｍｏｄｕｒ  Ｎ  ３３００（ヘキサメチレンジイソシアネートトリマー）およびＤｅｓｍｏｄｕｒ  Ｎ  ３４００（６０％ヘキサメチレンジイソシアネートダイマーおよび４０％ヘキサメチレンジイソシアネートトリマー）が挙げられるが、これらに限定されるものではない。
【００４７】
いくつかの実施形態において、ポリイソシアネートとしては、ジシクロヘキシルメタンジイソシアネートおよび／またはそれらの異性体混合物が挙げられる。本明細書では、「異性体混合物」という用語は、ポリイソシアネートのシス−シス、トランス−トランス、およびシス−トランス異性体の混合物を指す。本発明で使用するための異性体混合物は限定されるものではないが、例えば以下「ＰＩＣＭ」（パライソシアナトシクロヘキシルメタン）と呼ばれる４，４’−メチレンビス（シクロヘキシルイソシアネート）のトランス−トランス異性体、ＰＩＣＭのシス−トランス異性体、ＰＩＣＭのシス−シス異性体、およびそれらの混合物が挙げられる。
【００４８】
本発明で使用するための４，４’−メチレンビス（シクロヘキシルイソシアネート）の適切な３つの異性体を以下に示す。
【００４９】
【化８】
2015004076.tif 000017
いくつかの実施形態において、異性体混合物は、１０〜１００％の４，４’−メチレンビス（シクロヘキシルイソシアネート）（ＰＩＣＭ）のトランス−トランス異性体を含有することができる。
【００５０】
本発明のいくつかの実施形態において使用することができる追加のジイソシアネートとしては、３−イソシアナト−メチル−３，５，５−トリメチルシクロヘキシル−イソシアネート（「ＩＰＤＩ」）、およびＣｙｔｅｃ  Ｉｎｄｕｓｔｒｉｅｓ  Ｉｎｃ．から販売名ＴＭＸＤＩ（登録商標）（メタ）脂肪族イソシアネートで市販されているメタ−テトラメチルキシリレンジイソシアネート（１，３−ビス（１−イソシアナト−１−メチルエチル）−ベンゼン）が挙げられる。
【００５１】
本明細書では、脂肪族および脂環式ジイソシアネートという用語は、２つのジイソシアネート反応性末端基を有する、直鎖状に結合または環化している６から１００個の炭素原子を指す。いくつかの実施形態において、本発明で使用される脂肪族および脂環式ジイソシアネートとしては、ＴＭＸＤＩおよび式Ｒ−（ＮＣＯ）２の化合物（式中、Ｒは脂肪族基または脂環式基を表す）を挙げることができる。
【００５２】
適切なポリイソシアネートは限定されるものではないが、例えばエチレン性不飽和ポリイソシアネート；脂環式ポリイソシアネート；イソシアネート基が芳香族環に直接結合していない芳香族ポリイソシアネート、例えばα，α’−キシリレンジイソシアネート；イソシアネート基が芳香族環に直接結合している芳香族ポリイソシアネート、例えばベンゼンジイソシアネート、または下記の構造を有するメチレンジベンゼンジイソシアネート
【００５３】
【化９】
2015004076.tif 000018
、スルフィド結合および／またはジスルフィド結合を含むポリイソシアネート；スルホン結合を含む芳香族ポリイソシアネート；スルホン酸エステル型ポリイソシアネート、例えば４−メチル−３−イソシアナトベンゼンスルホニル−４’−イソシアナト−フェノールエステル；芳香族スルホン酸アミド型ポリイソシアネート；硫黄含有ヘテロ環式ポリイソシアネート、例えばチオフェン−２，５−ジイソシアネート；それらのポリイソシアネートのハロゲン化、アルキル化、アルコキシル化、ニトロ化、カルボジイミド変性、尿素変性、およびビウレット変性誘導体；ならびにそれらのポリイソシアネートの二量化および三量化生成物などがさらに挙げられるが、これらに限定されるものではない。
【００５４】
いくつかの実施形態において、以下の構造のジイソシアネート：
【００５５】
【化１０】
2015004076.tif 000019
を使用することができ、式中、Ｒ１０およびＲ１１はそれぞれ独立に、Ｃ１〜Ｃ３アルキルである。
【００５６】
適切なエチレン性不飽和ポリイソシアネートの例としては、ブテンジイソシアネートおよび１，３−ブタジエン−１，４−ジイソシアネートが挙げられるが、これらに限定されるものではない。
【００５７】
適切な脂環式ポリイソシアネートの例としては、イソホロンジイソシアネート、シクロヘキサンジイソシアネート、メチルシクロヘキサンジイソシアネート、ビス（イソシアナトメチル）シクロヘキサン、ビス（イソシアナトシクロヘキシル）メタン、ビス（イソシアナトシクロヘキシル）−２，２−プロパン、ビス（イソシアナトシクロヘキシル）−１，２−エタン、２−イソシアナトメチル−３−（３−イソシアナトプロピル）−５−イソシアナトメチル−ビシクロ［２．２．１］−ヘプタン、２−イソシアナトメチル−３−（３−イソシアナトプロピル）−６−イソシアナトメチル−ビシクロ［２．２．１］−ヘプタン、２−イソシアナトメチル−２−（３−イソシアナトプロピル）−５−イソシアナトメチル−ビシクロ［２．２．１］−ヘプタン、２−イソシアナトメチル−２−（３−イソシアナトプロピル）−６−イソシアナトメチル−ビシクロ［２．２．１］−ヘプタン、２−イソシアナトメチル−３−（３−イソシアナトプロピル）−６−（２−イソシアナトエチル）−ビシクロ［２．２．１］−ヘプタン、２−イソシアナトメチル−２−（３−イソシアナトプロピル）−５−（２−イソシアナトエチル）−ビシクロ［２．２．１］−ヘプタン、および２−イソシアナトメチル−２−（３−イソシアナトプロピル）−６−（２−イソシアナトエチル）−ビシクロ［２．２．１］−ヘプタンが挙げられるが、これらに限定されるものではない。
【００５８】
イソシアネート基が芳香族環に直接結合していない適切な芳香族ポリイソシアネートの例としては、ビス（イソシアナトエチル）ベンゼン、α，α，α’，α’−テトラメチルキシリレンジイソシアネート、１，３−ビス（１−イソシアナト−１−メチルエチル）ベンゼン、ビス（イソシアナトブチル）ベンゼン、ビス（イソシアナトメチル）ナフタレン、ビス（イソシアナトメチル）ジフェニルエーテル、ビス（イソシアナトエチル）フタレート、メシチレントリイソシアネート、および２，５−ジ（イソシアナトエチル）フラン、およびメタ−キシリレンジイソシアネートも挙げられるが、これらに限定されるものではない。
【００５９】
芳香族環に直接結合しているイソシアネート基を有する適切な芳香族ポリイソシアネートの例としては、フェニレンジイソシアネート、エチルフェニレンジイソシアネート、イソプロピルフェニレンジイソシアネート、ジメチルフェニレンジイソシアネート、ジエチルフェニレンジイソシアネート、ジイソプロピルフェニレンジイソシアネート、トリメチルベンゼントリイソシアネート、ベンゼントリイソシアネート、ナフタレンジイソシアネート、メチルナフタレンジイソシアネート、ビフェニルジイソシアネート、オルト−トルイジンジイソシアネート、オルト−トリリイジンジイソシアネート、オルト−トリレンジイソシアネート、４，４’−ジフェニルメタンジイソシアネート、ビス（３−メチル−４−イソシアナトフェニル）メタン、ビス（イソシアナトフェニル）エチレン、３，３’−ジメトキシ−ビフェニル−４，４’−ジイソシアネート、トリフェニルメタントリイソシアネート、ポリマー４，４’−ジフェニルメタンジイソシアネート、ナフタレントリイソシアネート、ジフェニルメタン−２，４，４’−トリイソシアネート、４−メチルジフェニルメタン−３，５，２’，４’，６’−ペンタイソシアネート、ジフェニルエーテルジイソシアネート、ビス（イソシアナトフェニルエーテル）エチレングリコール、ビス（イソシアナトフェニルエーテル）−１，３−プロピレングリコール、ベンゾフェノンジイソシアネート、カルバゾールジイソシアネート、エチルカルバゾールジイソシアネート、およびジクロロカルバゾールジイソシアネートも挙げられるが、これらに限定されるものではない。
【００６０】
スルフィド結合またはジスルフィド結合を含む適切な芳香族ポリイソシアネートの例としては、ジフェニルスルフィド−２，４’−ジイソシアネート、ジフェニルスルフィド−４，４’−ジイソシアネート、３，３’−ジメトキシ−４，４’−ジイソシアナトジベンジルチオエーテル、ビス（４−イソシアナトメチルベンゼン）−スルフィド、ジフェニルジスルフィド−４，４’−ジイソシアネート、２，２’−ジメチルジフェニルジスルフィド−５，５’−ジイソシアネート、３，３’−ジメチルジフェニルジスルフィド−５，５’−ジイソシアネート、３，３’−ジメチルジフェニルジスルフィド−６，６’−ジイソシアネート、４，４’−ジメチルジフェニルジスルフィド−５，５’−ジイソシアネート、３，３’−ジメトキシジフェニルジスルフィド−４，４’−ジイソシアネート、および４，４’−ジメトキシジフェニルジスルフィド−３，３’−ジイソシアネートが挙げられるが、これらに限定されるものではない。
【００６１】
スルホン結合を含む適切な芳香族ポリイソシアネートの例としては、ジフェニルスルホン−４，４’−ジイソシアネート、ジフェニルスルホン−３，３’−ジイソシアネート、ベンジジンスルホン−４，４’−ジイソシアネート、ジフェニルメタンスルホン−４，４’−ジイソシアネート、４−メチルジフェニルメタンスルホン−２，４’−ジイソシアネート、４，４’−ジメトキシジフェニルスルホン−３，３’−ジイソシアネート、３，３’−ジメトキシ−４，４’−ジイソシアナトジベンジルスルホン、４，４’−ジメチルジフェニルスルホン−３，３’−ジイソシアネート、４，４’−ジ−ｔｅｒｔ−ブチル−ジフェニルスルホン−３，３’−ジイソシアネート、および４，４’−ジクロロジフェニルスルホン−３，３’−ジイソシアネートも挙げられるが、これらに限定されるものではない。
【００６２】
適切なポリイソシアネートの例としては、４−メチル−３−イソシアナト−ベンゼン−スルホニルアニリド−３’−メチル−４’−イソシアネート、ジベンゼンスルホニル−エチレンジアミン−４，４’−ジイソシアネート、４，４’−メトキシベンゼンスルホニル−エチレンジアミン−３，３’−ジイソシアネート、および４−メチル−３−イソシアナト−ベンゼン−スルホニルアニリド−４−エチル−３’−イソシアネートなど、芳香族スルホン酸アミド型ポリイソシアネートが挙げられるが、これらに限定されるものではない。
【００６３】
さらに、当業者に公知である有機および無機過酸化物（例えば、ＭｎＯ２）を用いたチオール基の酸化カップリングによって、有用な硬化物を得ることができる。特定の硬化剤の選択が、硬化された組成物のＴｇに影響を及ぼす可能性がある。例えば、チオエーテル（複数可）のＴｇより大幅に低いＴｇを有する硬化剤が、硬化された組成物のＴｇを低減する可能性がある。
【００６４】
組成物で使用されるチオエーテル（複数可）の性質に応じて、組成物は、化学量論量の９５から１２５％など、９０％から１５０％の選択された硬化剤（複数可）を含有することが多い。
【００６５】
本発明の組成物のいくつかの実施形態で有用な充填剤としては、カーボンブラックや炭酸カルシウム（ＣａＣＯ３）など、通常の無機充填剤、および軽量充填剤を含めて、当技術分野でよく使用されるものが挙げられる。適切な軽量充填剤としては、例えば米国特許第６，５２５，１６８号、第４欄、２３〜５５行に記載されているものが挙げられ、その引用部分は、参照により本明細書に組み込まれる。いくつかの実施形態において、組成物は、組成物の全重量に対して１０から５０重量パーセントなど、５から６０重量パーセントの充填剤または充填剤の組合せを含む。
【００６６】
理解されるように、本発明のいくつかの組成物で使用されるチオエーテル、硬化剤、および充填剤、ならびに以下に記載する追加の添加剤は、相互に相溶性があるように選択されるべきである。本発明の組成物のための相溶性材料の選択は、過度の実験を行うことなく、当業者が容易に行うことができる。
【００６７】
いくつかの実施形態において、本発明の組成物は、−１０℃、または場合によっては−２０℃など、最低温度０℃（すなわち、０℃以上の温度）において硬化可能であり、硬化すると−６０℃以下、または場合によっては−６５℃以下など、−５５℃以下のＴｇを有する。
【００６８】
前述の材料に加えて、本発明のいくつかの組成物は、以下の１つまたは複数を場合によって含むことができる：様々な成分の中でもとりわけ着色剤；チキソトロープ剤；促進剤；遅延剤；接着促進剤；溶媒；およびマスキング剤。
【００６９】
本明細書では、「着色剤」という用語は、色および／または他の不透明性および／または他の視覚効果を組成物に付与する任意の物質を意味する。着色剤は、離散粒子、分散液、溶液、および／またはフレークなど、任意の適切な形でコーティングに添加することができる。単一の着色剤または２つ以上の着色剤の混合物を本発明のコーティングで使用することができる。
【００７０】
着色剤としては、例えば塗料産業で使用されるものおよび／またはＤｒｙ  Ｃｏｌｏｒ
Ｍａｎｕｆａｃｔｕｒｅｒｓ  Ａｓｓｏｃｉａｔｉｏｎ（ＤＣＭＡ）で列挙されるものなど、顔料、染料、およびチント、ならびに特殊効果組成物が挙げられる。着色剤としては、例えば使用条件下で不溶であるが湿潤可能である微細化固体粉末を挙げることができる。着色剤は、有機でも、無機でもよく、凝集していても、凝集していなくてもよい。アクリル系グラインドビヒクルなど、グラインドビヒクルの使用によって、着色剤をコーティングに組み込むことができるが、その使用は当業者によく知られていることである。
【００７１】
顔料および／または顔料組成物としては、例えばカルバゾールジオキサジン粗顔料、アゾ、モノアゾ、ジスアゾ、ナフトールＡＳ、塩型（レーキ）、ベンゾイミダゾロン、凝縮物（ｃｏｎｄｅｎｓａｔｉｏｎ）、金属錯体、イソインドリノン、イソインドリン、および多環式のフタロシアニン、キナクリドン、ペリレン、ペリノン、ジケトピロロピロール、チオインジゴ、アントラキノン、インダントロン、アントラピリミジン、フラバントロン、ピラントロン、アンタントロン、ジオキサジン、トリアリールカルボニウム、キノフタロン顔料、ジケトピロロピロールレッド（「ＤＰＰＢＯレッド」）、二酸化チタン、カーボンブラック、ならびにそれらの混合物が挙げられるが、これらに限定されるものではない。「顔料」および「着色充填剤」という用語は、同義で使用することができる。
【００７２】
染料としては、例えばフタログリーンもしくはブルー（ｐｔｈａｌｏ  ｇｒｅｅｎ  ｏｒ  ｂｌｕｅ）、酸化鉄、バナジン酸ビスマス、アントラキノン、ペリレン、アルミニウム、およびキナクリドンなどの溶媒系および／または水性系であるものが挙げられるが、これらに限定されない。
【００７３】
チントとしては、例えばＤｅｇｕｓｓａ，Ｉｎｃ．から市販されているＡＱＵＡ−ＣＨＥＭ  ８９６、Ｅａｓｔｍａｎ  Ｃｈｅｍｉｃａｌ，Ｉｎｃ．のＡｃｃｕｒａｔｅ  Ｄｉｓｐｅｒｓｉｏｎｓ部門から市販されているＣＨＡＲＩＳＭＡ  ＣＯＬＯＲＡＮＴＳおよびＭＡＸＩＴＯＮＥＲ  ＩＮＤＵＳＴＲＩＡＬ  ＣＯＬＯＲＡＮＴＳなどの水系または水混和性担体に分散させた顔料が挙げられるが、これらに限定されない。
【００７４】
上記に指摘したように、着色剤は、ナノ粒子分散液を含めて分散液の形であり得るが、これに限定されない。ナノ粒子分散液は、所望の可視色および／または不透明性および／または視覚効果をもたらす、１つもしくは複数の高分散ナノ粒子着色剤および／または着色剤粒子を含むことができる。ナノ粒子分散液は、７０ｎｍ未満または３０ｎｍ未満など、１５０ｎｍ未満の粒径を有する顔料または染料などの着色剤を含むことができる。ナノ粒子は、有機または無機顔料原液を粒径が０．５ｍｍ未満の粉砕媒体と共に粉砕することによって生成することができる。ナノ粒子分散液およびその作製方法は、例えば参照により本明細書に組み込まれる米国特許第６，８７５，８００号（Ｂ２）で確認される。ナノ粒子分散液は、結晶化、沈殿、気相縮合、および化学摩耗（すなわち、部分溶解）によって生成することもできる。コーティング内でナノ粒子の再凝集を最小限に抑制するために、樹脂被覆ナノ粒子の分散液を使用することができる。本明細書では、「樹脂被覆ナノ粒子の分散液」は、ナノ粒子とナノ粒子の上の樹脂コーティングとを含む離散的「複合体微粒子」が分散している連続相を指す。樹脂被覆ナノ粒子の分散液およびその作製方法は、例えば２００４年６月２４日出願の米国特許出願公開第２００５−０２８７３４８号（Ａ１）、２００３年６月２４日出願の米国特許仮出願第６０／４８２，１６７号、および２００６年１月２０日出願の米国特許出願第１１／３３７，０６２号（これも参照により本明細書に組み込まれる）で確認される。
【００７５】
使用することができる特殊効果組成物としては、例えば反射率、真珠光沢、金属光沢、リン光、蛍光、フォトクロミズム、感光性、サーモクロミズム、ゴニオクロミズム、および／または変色などの１つまたは複数の外観効果をもたらす顔料ならびに／または組成物が挙げられる。追加の特殊効果組成物は、不透明性または質感など、他の知覚可能な特性をもたらすことができる。限定されない実施形態において、特殊効果組成物は、コーティングを異なる角度から見たときコーティングの色が変化する色ずれをもたらすことができる。色効果組成物は、例えば、参照により本明細書に組み込まれる米国特許第６，８９４，０８６号で確認される。追加の色効果組成物としては、透明被覆雲母および／もしくは合成雲母、被覆シリカ、被覆アルミナ、透明液晶顔料、液晶コーティング、ならびに／または干渉が材料内の屈折率差に起因するものであって、材料の表面と空気との屈折率差によるものではない任意の組成物を挙げることができる。
【００７６】
一般に、着色剤は、所望の視覚効果および／または色効果を付与するのに十分な任意の量で存在することができる。着色剤は、本組成物の３から４０重量パーセントまたは５から３５重量パーセントなど、１から６５重量パーセントを占めることができ、重量パーセントは、組成物の全重量を基準にする。
【００７７】
チキソトロープ剤、例えばシリカは、組成物の全重量に対して０．１から５重量パーセントの量で使用されることが多い。
【００７８】
アミンなど、当技術分野で公知の硬化触媒は、組成物の全重量に対して０．１から５重量パーセントの量で存在することが多い。有用な促進剤の具体例は、限定されるものではないが１，４−ジアザ−ビシクロ［２．２．２］オクタン（Ａｉｒ  Ｐｒｏｄｕｃｔｓ、Ｃｈｅｍｉｃａｌ  Ａｄｄｉｔｉｖｅｓ  Ｄｉｖｉｓｉｏｎ、Ａｌｌｅｎｔｏｗｎ，Ｐａ．から市販されているＤＡＢＣＯ（登録商標））、およびＤＭＰ−３０（登録商標）（Ｒｏｈｍ  ａｎｄ  Ｈａａｓ、Ｐｈｉｌａｄｅｌｐｈｉａ，Ｐａ．から市販されている２，４，６−トリス（ジメチルアミノメチル）フェノールを含む促進剤組成物）である。しかし、驚くべきことに、本発明のいくつかの実施形態は、このような硬化促進剤が何ら存在しない場合でさえ、周囲条件で硬化することが発見された。
【００７９】
ステアリン酸など、遅延剤もまた、組成物の全重量に対して０．１から５重量パーセントの量で使用されることが多い。接着促進剤は、使用される場合には、組成物の全重量に対して０．１から１５重量パーセントの量で存在することが多い。適切な接着促進剤としては、Ｏｃｃｉｄｅｎｔａｌ  Ｃｈｅｍｉｃａｌｓから入手可能なＭＥＴＨＹＬＯＮフェノール樹脂など、フェノール系物質、およびＯＳｉ  Ｓｐｅｃｉａｌｔｉｅｓから入手可能なＡ−１８７やＡ−１１００など、エポキシ、メルカプト、またはアミノ官能性シランなどのオルガノシランが挙げられる。組成物の何らかの低レベル臭気をカバーするのに有用であるマツ芳香剤または他の香りなどのマスキング剤は、組成物の全重量に対して０．１から１重量パーセントの量で存在することが多い。
【００８０】
いくつかの実施形態において、本発明の組成物は、航空宇宙用シーラントで普通なら有用であるはずのＴｇより高いＴｇを有するチオエーテル（複数可）を組成物に含めることを、少なくともいくつかの場合において、可能にすることができる可塑剤を含む。すなわち、可塑剤の使用によって、組成物のＴｇを効果的に低減し、したがって硬化された重合性組成物の低温可撓性を、チオエーテル単独のＴｇを基準として予想されるはずの低温可撓性を超えて増大させることができる。本発明の組成物のいくつかの実施形態において有用な可塑剤としては、例えばフタル酸エステル、塩素化パラフィン、および水素添加テルフェニルが挙げられる。可塑剤または可塑剤の組合せは、組成物の１から１０重量パーセントなど、１から４０重量パーセントを構成することが多い。いくつかの実施形態において、組成物で使用される可塑剤（複数可）の性質および量に応じて、−５５℃までなど、−５０℃までのＴｇ値を有する本発明のチオエーテルを使用することができる。
【００８１】
いくつかの実施形態において、本発明の組成物は、イソプロピルアルコールなど、１つまたは複数の有機溶媒を、組成物の全重量に対して例えば０から１５重量パーセントの範囲の量、例えば１５重量パーセント未満、および場合によっては１０重量パーセント未満の量でさらに含むことができる。
【００８２】
しかし、いくつかの実施形態において、本発明の組成物は、有機溶媒または水性溶媒、すなわち水など、いずれの溶媒も実質的に含まず、または場合によっては完全に含まない。別の言い方をすれば、いくつかの実施形態において、本発明の組成物は実質的に１００％活性である。
【００８３】
いくつかの実施形態において、前述のシーラント組成物など、組成物は、一方のパッケージに前述のチオエーテルポリマーが含まれ、他方のパックに硬化剤が含まれている２パック組成物など、マルチパック組成物として実施される。前述の添加剤および他の材料を、所望または必要に応じてどちらのパッケージにでも添加することができる。使用時またはその近くに、２つのパッケージは一緒に、単に混合される。
【００８４】
本発明の組成物は、種々の基材のいずれにでも塗布することができる。本発明の組成物を塗布する一般的な基材としては、チタン、ステンレス鋼、アルミニウム、それらの陽極処理、下塗り、有機被覆およびクロメート被覆を行った形、エポキシ、ウレタン、グラファイト、ガラス繊維複合体、ＫＥＶＬＡＲ（登録商標）、アクリル系物質、ならびにポリカーボネートを挙げることができる。
【００８５】
本発明の組成物は、当業者に公知である適切な任意の塗布プロセス、例えば押出、ディップコーティング、ダイレクトロールコーティング、リバースロールコーティング、カーテンコーティング、スプレーコーティング、ブラシコーティング、真空コーティング、およびそれらの組合せによって、基材の表面に直接塗布し、または下層の上に塗布することができる。組成物を基材に塗布する方法および装置は、少なくとも一部分を基材材料の形状およびタイプによって決定してもよい。
【００８６】
いくつかの実施形態において、本発明の組成物は耐燃料性である。本明細書では、「耐燃料性」という用語は、本発明の組成物を基材に塗布し、硬化すると、シーラントなど、硬化された生成物を得ることができ、この生成物は、参照により本明細書に組み込まれるＡＳＴＭ  Ｄ７９２またはＡＭＳ  ３２６９に記載されているものと同様の方法に従って、１４０°Ｆ（６０℃）および周囲圧力でジェット参照流体（ｊｅｔ  ｒｅｆｅｒｅｎｃｅ  ｆｌｕｉｄ）（ＪＲＦ）タイプ１に１週間浸漬された後に、４０％以下、場合によっては２５％以下、場合によっては２０％以下、さらに他の場合には１０％以下の体積膨潤率（％）を有することを意味する。本明細書で耐燃料性の決定に使用されるジェット参照流体ＪＲＦタイプ１は、以下の組成を有する（ＡＭＳ  ２６２９を参照のこと、１９８９年７月１日発行）、セクション３．１．１以降参照、ＳＡＥ（Ｓｏｃｉｅｔｙ  ｏｆ  Ａｕｔｏｍｏｔｉｖｅ  Ｅｎｇｉｎｅｅｒｓ、Ｗａｒｒｅｎｄａｌｅ，  Ｐａ．）から入手可能（参照により本明細書に組み込まれる）：
トルエン                            ２８±１体積％
シクロヘキサン（工業用）            ３４±１体積％
イソオクタン                        ３８±１体積％
ジ−ｔｅｒｔ−ブチルジスルフィド    １±０．００５体積％
（ドクタースイート（ｄｏｃｔｏｒ  ｓｗｅｅｔ））。
【００８７】
実際に、本発明のいくつかの実施形態が、優れた耐燃料性（上述されたように１０％以下の体積膨潤率（％）、ポリスルフィドに伴うことが多い）、および優れた耐高温性（３６０°Ｆで８時間曝露した後に良好な引張強さおよび伸び特性、ポリチオエーテルに伴うことが多い）を示すことは、驚くべき発見であった。
【００８８】
いくつかの実施形態において、本発明のシーラントなど、硬化された生成物は、公知の方法、例えば参照により本明細書に組み込まれるＡＭＳ（Ａｅｒｏｓｐａｃｅ  Ｍａｔｅｒｉａｌ  Ｓｐｅｃｉｆｉｃａｔｉｏｎ）３２６７、セクション４．５．４．７、ＭＩＬ−Ｓ（Ｍｉｌｉｔａｒｙ  Ｓｐｅｃｉｆｉｃａｔｉｏｎ）−８８０２Ｅ、セクション３．３．１２、およびＭＩＬ−Ｓ−２９５７４に記載されている方法、ならびにＡＳＴＭ（Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ）Ｄ５２２−８８に記載されているものと同様の方法で決定して良好な低温可撓性を有
する。良好な低温可撓性を有する硬化された調合物が、航空宇宙用途において望ましい。というのは、調合物は、温度や圧力など、環境条件、ならびに接合部の収縮と膨張および振動などの物理的条件の大幅な変化を受けるからである。
【００８９】
いくつかの実施形態において、本発明の組成物はまた、周囲条件下で比較的急速に硬化もする。例えば、いくつかの実施形態において、組成物は、周囲条件で塗布および硬化を行って、１時間以下、場合によっては１／２時間以下で、不粘着性皮膜を形成する。本発明では、不粘着時間は、ＡＭＳ  ３２６５Ｂ、セクション３．６．８、試験手順ＡＳ５１２７／１、セクション５．８に記載されている手順に従って測定される。
【００９０】
いくつかの実施形態において、本発明のシーラント組成物は、ＡＭＳ  ３２７９、セクション３．３．１７．１、試験手順ＡＳ５１２７／１、セクション７．７に記載の手順に従って測定すると、少なくとも１００％の伸びおよび少なくとも５００ｐｓｉの引張強さを有するシーラントなど、硬化された生成物をもたらす。
【００９１】
いくつかの実施形態において、本発明のシーラント組成物は、ＢＳＳ  ７２７２に記載の手順に従って測定すると、２００ｐｓｉを超え、場合によっては少なくとも４００ｐｓｉの重ねせん断強さを有するシーラントなど、硬化された生成物をもたらす。
【００９２】
前述の説明から明らかとなるはずであるが、本発明は、本発明の組成物を利用して、開口部を封止する複数の方法も対象とする。これらの方法は、（ａ）本発明の組成物を表面に塗布して、開口部を封止するステップと、（ｂ）組成物が例えば周囲条件下で硬化されることを可能にするステップとを含む。やはり理解されるであろうが、本発明は、本発明のコーティング組成物で被覆された少なくとも１つの表面を備えた航空宇宙機、および本発明のシーラント組成物で封止された少なくとも１つの開口部を備えた航空宇宙機も対象とする。
【００９３】
次の実施例は、本発明を例示するものであるが、本発明をそれらの詳細に限定するものと見なされるべきでない。別段の示唆のない限り、次の実施例、および本明細書全体にわたって、部および百分率はすべて、重量によるものである。
【実施例】
【００９４】
（実施例１）
メルカプタンでキャップされたポリチオエーテルの合成
５リットルの四ツ口フラスコに、固体フレークの水硫化ナトリウム水和物（８３４．０４ｇ；純度：７０％；１０．４２モル）と、その後に続いて水（１．６９６Ｋｇ）を加えた。フラスコに窒素を流し、撹拌を始めた。水硫化ナトリウムの溶液に、新たに調製した水酸化ナトリウム水溶液（３０６．１８ｇ、濃度：５０％；３．８３モル）と、その後に続いて相間移動触媒Ａ−１７５（１４．０６ｇ、０．０６モル）を添加した。反応混合物を１６０°Ｆに加熱した。２−クロロエチルホルマール（７４８．８９ｇ、４．３３モル）と１，２，３−トリクロロプロパン（１９．８６ｇ、０．１３モル）の混合物を、１６０〜１６５°Ｆで６．５時間かけて添加し、撹拌をさらに２時間継続した。加熱を１７５〜１８０°Ｆで８時間および１８５〜１９０°Ｆで８時間継続した。反応混合物を周囲温度に冷却した。部分乳化ポリマー層を分離し、４００ｍｌずつの水で５回洗浄した。酢酸鉛紙試験によって、最後の洗液は水硫化ナトリウムを含んでいないことが示唆された。次いで、ポリマー層を酸性化水（９５％ギ酸２ｍｌを含有する水４００ｍｌ；ｐｈ：２〜３）で洗浄し、１．２リットルのクロロホルムに溶解した。有機部分を分離し、無水硫酸ナトリウム帯に通して濾過し、濃縮して、灰色がかった白色ポリマー５８３ｇを得た。メルカプタン当量重量：１８１６（ヨウ素滴定法）；粘度：１２２Ｐ（スピンドル６番、回転速度１００ＲＰＭ；Ｂｒｏｏｋｆｉｅｌｄ  Ｃａｐ  ２０００粘度計）。
【００９５】
（実施例２）
シーラント調合物の調製
実施例１のポリチオエーテル５９．９重量部、炭酸カルシウム３９．０重量部、二酸化チタン０．６重量部、および１，４−ジアザ−ビシクロ［２．２．２］オクタン（Ａｉｒ
Ｐｒｏｄｕｃｔｓ、Ｃｈｅｍｉｃａｌ  Ａｄｄｉｔｉｖｅｓ  Ｄｉｖｉｓｉｏｎ、Ａｌｌｅｎｔｏｗｎ，Ｐａ．から市販されているＤＡＢＣＯ（登録商標））０．５重量部を混合することによって、シーラント調合物のパートＡを調製した。
【００９６】
エポキシシラン接着促進剤０．９重量部、ＨＢ−４０変性ポリフェニル（Ｓｏｌｕｔｉａ，Ｉｎｃ．から市販されている）１１．１重量部、炭酸カルシウム４１．６重量部；Ｅｐｏｎ  ８２８エポキシ樹脂４６．２重量部、およびカーボンブラック０．２重量部を混合することによって、シーラント調合物のパートＢを調製した。
【００９７】
１００部のパートＡと１４部のパートＢを混合することによって、試験用のシーラントを作製した。上記の組成物から調製されたシーラントは、表１に記載する特性を示した。
【００９８】
【表１】
2015004076.tif 000020
本発明の特定の実施形態を例示の目的で説明してきたが、本発明の詳細について多数の変形を、添付の特許請求の範囲で定められる本発明から逸脱することなく行うことができることは当業者に明らかであろう。
【手続補正書】
【提出日】平成26年10月22日(2014.10.22)
【手続補正１】
【補正対象書類名】特許請求の範囲
【補正対象項目名】全文
【補正方法】変更
【補正の内容】
【特許請求の範囲】
【請求項１】
式（Ｉ）の構造：
【化１１】
2015004076.tif 000021
［式中、
（ａ）Ｒはそれぞれ、同じでも異なってもよく、Ｃ２〜１０ｎ−アルキレン基；Ｃ２〜１０分枝状アルキレン基；Ｃ６〜８シクロアルキレン基；またはＣ６〜１４アルキルシクロアルキレン基を表し、
（ｂ）Ｒ１は−ＣＨ２−基を表し、
（ｃ）Ｒ２はそれぞれ、同じでも異なってもよく、Ｃ２〜１０ｎ−アルキレン基；Ｃ２〜１０分枝状アルキレン基；Ｃ６〜８シクロアルキレン基；またはＣ６〜１４アルキルシクロアルキレン基を表し、
（ｄ）Ｘはそれぞれ、同じでも異なってもよく、ＯまたはＳを表し、
（ｅ）ｐは１から５の値であり、
（ｆ）ｑは１の値であり、
（ｇ）ｎは少なくとも１の値である］
および未反応のチオール末端基からなる、化合物。
【請求項２】
（ａ）Ｒがそれぞれ、同じでも異なってもよく、Ｃ２〜１０ｎ−アルキレン基を表し、
（ｂ）Ｒ２がそれぞれ、同じでも異なってもよく、Ｃ２〜１０ｎ−アルキレン基を表し、
（ｃ）Ｘがそれぞれ、Ｏを表す、
請求項１に記載の化合物。
【請求項３】
ｎが、少なくとも２の値である、請求項１に記載の化合物。
【請求項４】
ｎが、６０以下の値である、請求項３に記載の化合物。
【請求項５】
ｎが、２５から３５の値である、請求項４に記載の化合物。
【請求項６】
少なくとも１つのＸがＯを表す、請求項１に記載の化合物。
【請求項７】
反応物質の反応生成物を含む化合物であって、該反応物質は、
請求項１に記載の化合物；および
モノオキシド、オレフィン系アルコール、モノビニルエーテルジオール、Ｃ１〜１０ｎ−アルキレン基、ジオレフィン、ポリイソシアネート、グリシジルオレフィン、およびオレフィン系アルコキシシランから選択される化合物
を含む、化合物。
【請求項８】
式（ＩＶ）の構造：
Ｂ−（Ａ−Ｒ３）ｚ      （ＩＶ）
［式中、
（ａ）Ｂは、多官能化剤のｚ価残基を表し、
（ｂ）Ａは、次式（Ｉ）の構造：
【化１１】
2015004076.tif 000022
［式中、
（ａ）Ｒはそれぞれ、同じでも異なってもよく、Ｃ２〜１０ｎ−アルキレン基；Ｃ２〜１０分枝状アルキレン基；Ｃ６〜８シクロアルキレン基；またはＣ６〜１４アルキルシクロアルキレン基を表し、
（ｂ）Ｒ１は−ＣＨ２−基を表し、
（ｃ）Ｒ２はそれぞれ、同じでも異なってもよく、Ｃ２〜１０ｎ−アルキレン基；Ｃ２〜１０分枝状アルキレン基；Ｃ６〜８シクロアルキレン基；またはＣ６〜１４アルキルシクロアルキレン基を表し、
（ｄ）Ｘはそれぞれ、同じでも異なってもよく、ＯまたはＳを表し、
（ｅ）ｐは１から５の値であり、
（ｆ）ｑは１の値であり、
（ｇ）ｎは少なくとも１の値である］
であり、
（ｃ）Ｒ３はそれぞれ、−ＳＨであり、
（ｄ）ｚは３から６の整数である］
を有する、化合物。
【請求項９】
ｚが３である、請求項８に記載の化合物。
【請求項１０】
（ａ）Ｒは、Ｃ２ｎ−アルキレン基を表し、
（ｂ）Ｒ１は、−ＣＨ２−を表し、
（ｃ）Ｒ２は、Ｃ２ｎ−アルキレン基を表し、
（ｄ）ＸはＯを表し、
（ｅ）ｐは１の値であり、
（ｆ）ｑは１の値であり、
（ｇ）ｎは、少なくとも１の値である、
請求項１および８のいずれか一項に記載の化合物。
【請求項１１】
ｎが、少なくとも２の値である、請求項１０に記載の化合物。
【請求項１２】
ｎが、６０以下の値である、請求項１１に記載の化合物。
【請求項１３】
ｎが、２５から３５の値である、請求項１２に記載の化合物。
【請求項１４】
反応物質の反応生成物を含む化合物であって、該反応物質は、
請求項８に記載の化合物；および
モノオキシド、オレフィン系アルコール、モノビニルエーテルジオール、Ｃ１〜１０ｎ−アルキレン基、ジオレフィン、ポリイソシアネート、グリシジルオレフィン、およびオレフィン系アルコキシシランから選択される化合物
を含む、化合物。
【請求項１５】
反応物質の反応生成物である請求項１に記載の化合物であって、該反応物質は、
（ａ）α，ωジハロ有機化合物と、
（ｂ）金属水硫化物と、
（ｃ）金属水酸化物と
を含む化合物。
【請求項１６】
前記反応物質が、
（ｄ）多官能化剤
をさらに含む、請求項１５に記載の化合物。
【請求項１７】
前記反応物質がポリチオールを実質的に含まない、請求項１５に記載の化合物。
【請求項１８】
前記α，ωジハロ有機化合物が化学式Ｘ−Ｒ−Ｙを有し、式中、ＸおよびＹはハロゲンであり、Ｒはアルコキシ基を含む有機基である、請求項１５に記載の化合物。
【請求項１９】
前記アルコキシ基が、
−ＣＨ２−ＣＨ２−Ｏ−ＣＨ２−Ｏ−ＣＨ２−ＣＨ２−、および
−ＣＨ２−ＣＨ２−Ｏ−ＣＨ２−ＣＨ２−Ｏ−ＣＨ２−ＣＨ２−
から選択される、請求項１８に記載の化合物。
【請求項２０】
請求項１に記載の化合物、請求項８に記載の化合物、またはその組み合わせを含む組成物。
【請求項２１】
硬化剤および充填剤をさらに含むシーラント組成物である、請求項２０に記載の組成物。
【請求項２２】
請求項１０に記載の化合物を含む組成物。
【請求項２３】
硬化剤および充填剤をさらに含むシーラント組成物である、請求項２２に記載の組成物。
【請求項２４】
請求項２１に記載の組成物を含むコーティングで少なくとも部分被覆された表面、または請求項２１に記載の組成物を含むシーラント組成物で少なくとも部分封止された開口部を備えた航空宇宙機。
【請求項２５】
請求項２３に記載の組成物を含むコーティングで少なくとも部分被覆された表面、または請求項２３に記載の組成物を含むシーラント組成物で少なくとも部分封止された開口部を備えた航空宇宙機。
【請求項２６】
化合物を作製する方法であって、
該化合物は以下の構造：
【化１９】
2015004076.tif 000023
［式中、
（ａ）Ｒはそれぞれ、同じでも異なってもよく、Ｃ２〜１０ｎ−アルキレン基；Ｃ２〜１０分枝状アルキレン基；Ｃ６〜８シクロアルキレン基；またはＣ６〜１４アルキルシクロアルキレン基を表し、
（ｂ）Ｒ１はそれぞれ、−ＣＨ２−基を表し、
（ｃ）Ｒ２はそれぞれ、同じでも異なってもよく、Ｃ２〜１０ｎ−アルキレン基；Ｃ２〜１０分枝状アルキレン基；Ｃ６〜８シクロアルキレン基；またはＣ６〜１４アルキルシクロアルキレン基を表し、
（ｄ）Ｘはそれぞれ、同じでも異なってもよく、ＯまたはＳを表し、
（ｅ）ｐは１から５の値であり、
（ｆ）ｑは１の値であり、
（ｇ）ｎは少なくとも１の値である］
および未反応のチオール末端基からなり、
該方法は、
（ａ）α，ωジハロ有機化合物と、
（ｂ）金属水硫化物と、
（ｃ）金属水酸化物と
を含む反応物質を相間移動触媒の存在下で反応させるステップを含む方法。
【請求項２７】
前記反応物質が、
（ｄ）多官能化剤
をさらに含む、請求項２６に記載の方法。
【請求項２８】
前記反応物質が、ポリチオールを実質的に含まない、請求項２６に記載の方法。
【請求項２９】
前記α，ωジハロ有機化合物が化学式Ｘ−Ｒ−Ｙを有し、式中、ＸおよびＹはハロゲンであり、Ｒはアルコキシ基を含む有機基である、請求項２６に記載の方法。
【請求項３０】
前記アルコキシ基が、
−ＣＨ２−ＣＨ２−Ｏ−ＣＨ２−Ｏ−ＣＨ２−ＣＨ２−、および
−ＣＨ２−ＣＨ２−Ｏ−ＣＨ２−ＣＨ２−Ｏ−ＣＨ２−ＣＨ２−
から選択される、請求項２９に記載の方法。
【請求項３１】
追加の硫黄含有ポリマーを含む、請求項２０および２２のいずれか一項に記載の組成物。
【請求項３２】
前記追加の硫黄含有ポリマーがポリスルフィドまたはポリチオエーテルを含む、請求項３１に記載の組成物。
【請求項３３】
前記多官能化剤がトリハロアルキル化合物を含む、請求項１６に記載の化合物。
【請求項３４】
前記多官能化剤がトリハロアルキル化合物を含む、請求項２７に記載の方法。
【請求項３５】
下記構造：
Ｈ−［−Ｓ−ＣＨ２−ＣＨ２−Ｏ−ＣＨ２−Ｏ−ＣＨ２−ＣＨ２−］ｎ−ＳＨ
を有する化合物であって、ｎが少なくとも１の値である、化合物。
【請求項３６】
ｎが、少なくとも２の値である、請求項３５に記載の化合物。
【請求項３７】
ｎが、６０以下の値である、請求項３５に記載の化合物。
【請求項３８】
ｎが、２５から３５の値である、請求項３５に記載の化合物。
【請求項３９】
請求項３５に記載の化合物を含む組成物。
【請求項４０】
硬化剤および充填剤をさらに含むシーラント組成物である、請求項３９に記載の組成物。
【請求項４１】
追加の硫黄含有ポリマーを含む、請求項３９に記載の組成物。
【請求項４２】
前記追加の硫黄含有ポリマーがポリスルフィドまたはポリチオエーテルを含む、請求項４１に記載の組成物。
【請求項４３】
前記多官能化剤は、１，２，３−トリクロロプロパン、１，１，１−トリス（クロロメチル）プロパン、１，１，１−トリス（クロロメチル）エタン、および／または１，３，５−トリス（クロロメチル）ベンゼンから選択される、請求項８、１６、および２７のいずれか一項に記載の組成物。
【請求項４４】
前記α，ωジハロ有機化合物は、２−クロロエチルホルマールであり；
前記金属水硫化物は、水硫化ナトリウム水和物であり；
前記金属水酸化物は、水酸化ナトリウムであり；
前記多官能化剤は、１，２，３−トリクロロプロパンである、
請求項１６に記載の組成物。
【請求項４５】
式（Ｉ）の構造：
【化２０】
2015004076.tif 000024
［式中、
（ａ）Ｒはそれぞれ、同じでも異なってもよく、Ｃ２〜１０ｎ−アルキレン基；Ｃ２〜１０分枝状アルキレン基；Ｃ６〜８シクロアルキレン基；またはＣ６〜１４アルキルシクロアルキレン基を表し、
（ｂ）Ｒ１は−ＣＨ２−基を表し、
（ｃ）Ｒ２はそれぞれ、同じでも異なってもよく、Ｃ２〜１０ｎ−アルキレン基；Ｃ２〜１０分枝状アルキレン基；Ｃ６〜８シクロアルキレン基；またはＣ６〜１４アルキルシクロアルキレン基を表し、
（ｄ）Ｘはそれぞれ、同じでも異なってもよく、ＯまたはＳを表し、
（ｅ）ｐは１から５の値であり、
（ｆ）ｑは１の値であり、
（ｇ）ｎは少なくとも１の値である］
を有する、化合物。
【外国語明細書】
2015004076000001.pdf